"金属物品を成形する方法であって、金属物品の局所領域を、材料の融解温度の0.20~0.50倍の成形温度範囲内である、成形温度まで誘導加熱することと、前記局所領域内の前記金属物品を成形することと、を含む、方法。前記金属物品を成形することは、曲げ加工、延伸加工、パンチング加工、スタンピング加工、およびロール成形加工のうちの少なくとも1つを含む、請求項1に記載の方法。前記金属物品は、チタン合金、ニッケル基合金、ステンレス鋼合金、高強度低合金鋼、および装甲鋼合金から選択される材料を含む、請求項1に記載の方法。前記金属物品は、インゴット、ビレット、ブルーム、丸鋼、角鋼、押出材、管、パイプ、スラブ、シート、およびプレートから選択される、請求項1に記載の方法。前記金属物品は、プレートであり、前記局所領域は、線形領域を含み、前記金属物品を成形することは、前記線形領域内の前記金属物品を曲げることを含む、請求項1に記載の方法。前記金属物品は、チタン合金を含む、請求項1に記載の方法。前記金属物品は、ASTMグレード5、6、12、19、20、21、23、24、25、29、32、35、36、および38のチタン合金からなる群から選択される材料を含む、請求項1に記載の方法。前記金属物品は、特殊鋼を含む、請求項1に記載の方法。前記金属物品は、500BHN鋼装甲、600BHN鋼装甲、700BHN鋼装甲、高強度低合金鋼、RHA合金、HHA合金、およびUHH合金から選択される材料を含む、請求項1に記載の方法。前記金属物品は、ニッケル基合金を含む、請求項1に記載の方法。前記金属物品は、少なくとも0.125インチ3.175mmの厚さを有する、請求項1に記載の方法。前記金属物品は、少なくとも0.1875インチ4.763mmの厚さを有する、請求項1に記載の方法。前記金属物品は、Ti-4AI-2.5V-1.5Fe-0.25O2チタン合金UNS54250を含み、前記成形温度範囲は、728°F~874°F387°C~468°Cである、請求項1に記載の方法。前記金属物品は、チタン合金を含み、前記成形温度範囲は、700°F~900°Fである、請求項1に記載の方法。前記局所領域を誘導加熱することは、前記局所領域を少なくとも1つの誘導加熱器によって前記成形温度範囲内の温度まで加熱することを含む、請求項1に記載の方法。前記局所領域内の前記金属物品を成形することは、前記局所領域内の前記金属物品を少なくとも2tの半径まで曲げることを含む、請求項1に記載の方法。前記局所領域内の前記金属物品を成形することは、前記局所領域内の前記金属物品を少なくとも1tの半径まで曲げることを含む、請求項1に記載の方法。成形後、前記金属物品の前記局所領域は、線状欠陥磁粉模様および亀裂を含まない、請求項1に記載の方法。金属プレートを曲げる方法であって、金属プレートの線形領域を、金属プレートの融解温度の0.2~0.5倍の曲げ温度範囲内である、曲げ温度まで誘導加熱することと、前記線形領域内の前記金属プレートを曲げることと、を含む、方法。前記金属プレートは、チタン合金、ニッケル基合金、ステンレス鋼合金、高強度低合金鋼、および装甲鋼合金から選択される材料を含む、請求項19に記載の方法。前記金属プレートは、チタン合金を含む、請求項19に記載の方法。前記金属プレートは、ASTMグレード5、6、12、19、20、21、23、24、25、29、32、35、36、および38のチタン合金からなる群から選択される材料を含む、請求項19に記載の方法。前記金属プレートは、特殊鋼を含む、請求項19に記載の方法。前記金属プレートは、400BHN鋼装甲、500BHN鋼装甲、600BHN鋼装甲、700BHN鋼装甲、高強度低合金鋼、RHA合金、HHA合金、およびUHH合金から選択される材料を含む、請求項19に記載の方法。前記金属プレートは、少なくとも0.125インチ3.175mmの厚さを有する、請求項19に記載の方法。前記金属プレートは、少なくとも0.1875インチ4.763mmの厚さを有する、請求項19に記載の方法。前記金属プレートは、Ti-4AI-2.5V-1.5Fe-0.25O2チタン合金UNS54250を含み、前記曲げ温度範囲は、728°F~874°F387°C~468°Cである、請求項19に記載の方法。前記金属プレートは、チタン合金を含み、前記曲げ温度範囲は、700°F~900°Fである、請求項19に記載の方法。前記線形領域を誘導加熱することは、前記線形領域を少なくとも1つの誘導加熱器で前記曲げ温度範囲内の温度まで加熱することを含む、請求項19に記載の方法。前記線形領域内の前記金属プレートを曲げることは、前記線形領域内の前記金属プレートを少なくとも2tの半径まで曲げることを含む、請求項19に記載の方法。前記線形領域内の前記金属プレートを曲げることは、前記線形領域内の前記金属プレートを少なくとも1tの半径まで曲げることを含む、請求項19に記載の方法。成形後、前記金属物品の前記局所領域は、線状欠陥磁粉模様および亀裂を含まない、請求項19に記載の方法。金属材料を成形する方法であって、鉄合金表面上に金属および金属合金から選択される材料を含む金属物品を配置することと、前記金属物品の局所領域と接触する前記鉄合金表面の局所領域を所定の温度まで誘導加熱し、それによって、前記金属物品の前記局所領域を成形温度範囲内の成形温度まで伝導加熱することと、前記金属物品の前記局所領域内の前記金属物品を成形することと、を含む、方法。前記金属物品は、チタン合金、ニッケル基合金、ステンレス鋼合金、高強度低合金鋼、および装甲鋼合金から選択される材料を含む、請求項33に記載の方法。前記成形温度範囲は、前記金属物品の融解温度の0.2~0.5倍である、請求項33に記載の方法。前記金属物品は、チタン合金を含む、請求項33に記載の方法。前記金属物品は、ASTMグレード5、6、12、19、20、21、23、24、25、29、32、35、36、および38のチタン合金からなる群から選択される材料を含む、請求項33に記載の方法。前記金属物品は、ニッケル基合金を含む、請求項33に記載の方法。前記金属物品は、特殊鋼を含む、請求項33に記載の方法。前記金属物品は、400BHN鋼装甲、500BHN鋼装甲、600BHN鋼装甲、700BHN鋼装甲、高強度低合金鋼、RHA合金、HHA合金、およびUHH合金から選択される材料を含む、請求項33に記載の方法。前記金属物品は、プレートであり、前記局所領域は、線形領域を含み、前記局所領域内の前記金属物品を成形することは、前記線形領域内の前記プレートを曲げることを含む、請求項33に記載の方法。前記金属物品は、少なくとも0.125インチ3.175mmの厚さを有する、請求項33に記載の方法。前記金属物品は、少なくとも0.1875インチ4.763mmの厚さを有する、請求項33に記載の方法。前記金属物品は、Ti-4AI-2.5V-1.5Fe-0.25O2チタン合金UNS54250を含み、前記成形温度範囲は、728°F~874°F387°C~468°Cである、請求項33に記載の方法。前記金属物品は、チタン合金を含み、前記成形温度範囲は、700°F~900°Fである、請求項33に記載の方法。前記鉄合金表面の前記局所領域を誘導加熱することは、前記鉄合金表面の前記局所領域を少なくとも1つの誘導加熱器で加熱することを含む、請求項33に記載の方法。前記局所領域内の前記金属物品を成形することは、前記局所領域内の前記金属物品を少なくとも2tの半径まで曲げることを含む、請求項33に記載の方法。前記局所領域内の前記金属物品を成形することは、前記局所領域内の前記金属物品を少なくとも1tの半径まで曲げることを含む、請求項33に記載の方法。成形後、前記局所領域は、線状欠陥磁粉模様および亀裂を含まない、請求項33に記載の方法。前記金属物品は、インゴット、ビレット、ブルーム、丸鋼、角鋼、押出材、管、パイプ、スラブ、シート、およびプレートから選択される、請求項33に記載の方法。金属プレートを曲げる方法であって、鉄合金表面上に金属および金属合金から選択される材料を含む金属プレートを配置することと、前記金属プレートの線形領域と接触する前記鉄合金表面の線形領域を所定の温度まで誘導加熱し、それによって、前記金属プレートの前記線形領域を曲げ温度範囲内の曲げ温度まで伝導加熱することと、前記金属プレートの前記線形領域内の前記金属プレートを曲げることと、を含む、方法。前記曲げ温度範囲は、前記材料の融解温度の0.2~0.5倍である、請求項51に記載の方法。前記金属プレートは、チタン合金、ニッケル基合金、ステンレス鋼合金、高強度低合金鋼、および装甲鋼合金から選択される材料を含む、請求項51に記載の方法。前記金属プレートは、チタン合金を含む、請求項51に記載の方法。前記金属プレートは、ASTMグレード5、6、12、19、20、21、23、24、25、29、32、35、36、および38のチタン合金からなる群から選択される材料を含む、請求項51に記載の方法。前記金属プレートは、ニッケル基合金を含む、請求項51に記載の方法。前記金属プレートは、特殊鋼を含む、請求項51に記載の方法。前記プレートは、500BHN鋼装甲、600BHN鋼装甲、700BHN鋼装甲、高強度低合金鋼、RHA合金、HHA合金、およびUHH合金から選択される材料を含む、請求項51に記載の方法。前記金属プレートは、少なくとも0.125インチ3.175mmの厚さを有する、請求項51に記載の方法。前記金属プレートは、少なくとも0.1875インチ4.763mmの厚さを有する、請求項51に記載の方法。前記金属プレートは、Ti-4AI-2.5V-1.5Fe-0.25O2チタン合金UNS54250を含み、前記曲げ温度範囲は、728°F~874°F387°C~468°Cである、請求項51に記載の方法。前記金属プレートは、チタン合金を含み、前記曲げ温度範囲は、700°F~900°Fである、請求項51に記載の方法。前記鉄合金表面の前記線形領域を誘導加熱することは、前記鉄合金表面の前記線形領域を少なくとも1つの誘導加熱器で加熱することを含む、請求項51に記載の方法。前記線形領域内の前記金属プレートを曲げることは、前記線形領域内の前記金属プレートを少なくとも2tの曲げ半径まで曲げることを含む、請求項51に記載の方法。前記線形領域に沿って前記金属プレートを曲げることは、前記線形領域内の前記金属プレートを少なくとも1tの曲げ半径まで曲げることを含む、請求項51に記載の方法。曲げた後、前記線形領域は、線状欠陥磁粉模様および亀裂を含まない、請求項51に記載の方法。金属および金属合金から選択される材料を含む金属物品の局所加熱用の装置であって、鉄合金表面を含む支持体と、少なくとも1つの誘導加熱デバイスと、を備え、前記少なくとも1つの誘導加熱デバイスは、前記鉄合金表面の局所領域を誘導加熱するように位置付けおよび適合され、前記鉄合金表面の前記誘導加熱される局所領域は、前記鉄合金表面上に位置付けられる金属および金属合金から選択される材料を含む金属物品の局所領域を所定の温度まで加熱するように適合される、装置。前記支持体は、前記鉄合金表面を含む鉄合金シートおよび前記鉄合金表面を含む鉄合金プレートのうちの少なくとも1つを含む、請求項67に記載の装置。前記鉄合金表面は、鋼合金表面を含む、請求項67に記載の装置。前記鉄合金表面は、炭素鋼、鋼合金、およびステンレス鋼から選択される1つ以上の材料を含む、請求項67に記載の装置。前記少なくとも1つの誘導加熱デバイスは、前記鉄合金表面の所定の局所領域を誘導加熱するように調整される、請求項67に記載の装置。前記少なくとも1つの誘導加熱デバイスは、前記鉄合金表面の反対側に位置付けられ、前記鉄合金表面の所定の線形領域を誘導加熱するように適合される、請求項67に記載の装置。金属および金属合金から選択される材料を含む金属物品の局所加熱用の装置であって、支持体表面を含む支持体と、少なくとも1つの誘導加熱デバイスと、を備え、前記少なくとも1つの誘導加熱デバイスは、金属物品の局所領域を所定の温度まで誘導加熱するように位置付けおよび適合され、かつ前記支持体表面上に位置付けられ、前記支持体および前記支持体表面は、前記少なくとも1つの誘導加熱デバイスによって加熱されない材料を含む、装置。前記支持体および前記支持体表面は、耐熱材料を含む、請求項73に記載の装置。前記支持体および前記支持体表面は、酸化アルミニウム、酸化シリコン、アルミノケイ酸塩、酸化マグネシウム、酸化ジルコニウム、酸化カルシウム、炭化ケイ素、耐火粘土、耐火レンガ、マグネサイト鉱石、ドロマイト鉱石、およびクロム鉱石のうちの1つ以上を含む、請求項73に記載の装置。前記少なくとも1つの誘導コイルの周波数は、前記金属物品を含む前記材料の熱に合わせられる、請求項73に記載の装置。前記特定の金属合金は、チタン合金であり、前記誘導コイルの前記周波数は、1KHzに合わせられる、請求項76に記載の装置。金属および金属合金から選択される材料を含む金属物品を曲げるためのシステムであって、加熱装置であって、鉄合金表面を含む支持体と、少なくとも1つの誘導加熱デバイスと、を備え、前記少なくとも1つの誘導加熱デバイスは、前記鉄合金表面の所定の線形領域を誘導加熱するように位置付けおよび適合され、前記鉄合金表面の前記誘導加熱される線形領域は、前記鉄合金表面上に位置付けられる金属物品の線形領域を曲げ温度範囲内の曲げ温度まで伝導加熱するように適合される、加熱装置と、前記鉄合金表面に近接して位置付けられ、かつ前記線形領域が前記曲げ温度範囲未満に冷却する前に前記線形領域内の前記金属物品を曲げるように適合される、金属材料曲げ装置と、を備える、システム。金属および金属合金から選択される材料を含む金属物品を曲げるためのシステムであって、加熱装置であって、支持体表面を含む支持体と、少なくとも1つの誘導加熱デバイスと、を備え、前記少なくとも1つの誘導加熱デバイスは、前記支持体表面上に位置付けられる金属物品の局所領域を曲げ温度範囲内の曲げ温度まで誘導加熱するように位置付けおよび適合され、前記支持体および前記支持体表面は、前記少なくとも1つの誘導加熱デバイスによって加熱されない材料を含む、加熱装置と、前記支持体および前記支持体表面に近接して位置付けられ、かつ前記線形領域が前記曲げ温度範囲未満に冷却する前に前記線形領域内の前記金属物品を曲げるように適合される、金属材料曲げ装置と、を備える、システム。チタン合金、ニッケル基合金、特殊鋼合金、ステンレス鋼合金、高強度低合金鋼HSLA、および装甲鋼合金のうちの少なくとも1つと、少なくとも2tの曲げ半径を有する少なくとも1つの曲げ領域と、を備える、成形された弾道装甲プレート。前記成形された弾道装甲プレートは、少なくとも0.125インチ3.175mmの厚さを有する、請求項80に記載の成形された弾道装甲プレート。前記成形された弾道装甲プレートは、少なくとも0.1875インチ4.763mmの厚さを有する、請求項80に記載の成形された弾道装甲プレート。前記成形された弾道装甲プレートは、モノリス船体、V字型船体、爆発保護用車両下腹部、および包囲体のうちの1つである、請求項80に記載の成形された弾道装甲プレート。請求項80~83のいずれか一項に記載の成形された弾道装甲プレートを備える製造品。本開示によるある特定の非限定的実施形態の以下の詳細な説明を考慮して、読者は、前述の詳細、ならびに他の詳細を理解するであろう。操作例または別途示されるもの以外の非限定的実施形態の本記述において、数量または特性を表すすべての数値は、約という用語によって修飾されるものとして理解されるべきである。したがって、それとは反対の指示がない限り、以下の記述に説明される任意の数値的パラメータは、本開示に従う方法によって得ることを求められる所望の性質に応じて変化し得る近似値である。少なくとも、および特許請求の範囲に対する均等論の適用を制限する企図としてではなく、それぞれの数値的パラメータは、報告された有効数字の数を考慮して、通常の丸め技術を適用することによって少なくとも解釈されるべきである。また、本明細書に提供されるすべての範囲は、指示される境界または限界を含む。例えば、特定の温度の0.2~0.5倍の温度範囲は、特定の温度の0.2倍および0.5倍の指示される境界を含む。全体または一部において、参照として本明細書に組み込まれると言われている任意の特許、公報、または他の開示資料は、組み込まれた資料が本開示における記載の従来の定義、説明、または他の開示資料と抵触しない範囲内のみ本明細書に組み込まれる。それ自体および必要な範囲において、本明細書に説明されるように本開示は、参照により組み込まれる、任意の矛盾する資料に取って代わる。本明細書に参照により組み込まれると述べたが、本明細書に説明される既存の定義、記述、または開示資料と矛盾する、任意の資料またはその一部分は、組み込まれた資料と既存の開示資料との間に矛盾が生じない範囲においてのみ組み込まれる。成形困難な金属材料を曲げる、および他の方法で成形するための改善された方法の必要性がある。例えば、本発明者は、オープントーチ、大型の炉、および関連の流通の使用、または超塑性温度までの材料の加熱を必要としない、成形困難な金属材料を成形する方法を提供することは有益であると結論付けた。本発明者は、そのような方法が成形された構成要素のコストを低減させ、生産性を向上させ、および/または多くの成形困難な金属材料を成形するのに現在必要とされる熱機械的加工設備基盤を減少させると考える。本発明者はまた、そのような方法が新しい部品設計基準、すなわち従来の生産技術の限界により、そのような部品に以前には使用されなかった合金からの部品の生産を可能にすると考える。図1は、成形困難な金属材料を含む金属物品の高温成形のための方法の、本開示に従う非限定的実施形態を概略的に提示するフロー図である。本明細書に使用されるように、成形困難な金属材料という用語は、成形温度で高強度かつ低延性を有する金属および金属合金、ならびに変形すると軟化するように流動する金属および金属合金を参照する。非限定的実施形態では、成形困難な金属材料は、成形温度で抗張力および降伏強度において10未満の差を有する。別の非限定的実施形態では、成形困難な金属材料は、例えば、チタン合金の場合であるなどの高いはね返りを示す金属または金属合金である。本明細書に使用されるように、成形困難な金属材料としては、例えば、チタン合金、ニッケル基合金、および特殊鋼例えば、ステンレス鋼、高強度低合金鋼HSLA、および装甲鋼合金が挙げられる。また、本明細書に使用されるように、金属性は、金属および/または金属合金を含む材料または物品を参照する。図1に開示された実施形態は特定の成形困難な金属材料を参照するが、本明細書に記載の実施形態はまた、高純度金属、商業的純金属、および成形困難な金属材料であるとみなされる、またはされない、いずれかの他の金属合金を成形することにおいて使用されてもよいまた、本説明において繰り返しを減らすため、本開示に従う実施形態の後続の説明において金属合金への任意の参照は、合金でない卑金属を含む。本明細書に開示の実施形態によって加工されうる成形困難な高純度金属の非限定的な一例は、高純度ジルコニウムである。図1を参照して、金属物品、すなわち、成形困難な金属または金属合金物品を含む物品を成形するための本開示に従う非限定的な方法10は、金属物品の局所領域を成形温度範囲内の成形温度まで誘導加熱すること12を含む。局所領域が所望の成形温度であるとき、物品が誘導加熱された局所領域内で曲げられるか、または他の方法で成形されること14である。非限定的実施形態では、成形温度は、金属物品を含む金属または金属合金の融解温度Tmの0.2~0.5倍の成形温度範囲内である。別の非限定的実施形態では、成形温度は、金属物品を含む金属または金属合金の融解温度の0.24~0.3倍の成形温度範囲内である。別の非限定的実施形態では、成形温度範囲は、金属物品を含む金属または金属合金の再結晶温度未満の温度に対して融解温度の約0.2倍である。本明細書に使用されるように、融解温度は、金属または金属合金の融解が生じる最低温度であるとして定義される。本明細書に使用されるように、再結晶温度は、冷間加工された金属または金属合金の歪んだ粒状構造が長時間加熱の間、新しい、歪みのない粒状構造によって置き換えられる最低温度であると定義される。本明細書に使用されるように、チタン合金は、主要な元素としてチタンを含む金属合金である。本明細書に使用されるように、ニッケル基合金は、主要な元素としてニッケルを含む金属合金である。本明細書に使用されるように、特殊鋼は、電炉鋼、合金鋼、ステンレス鋼フェライト、マルテンサイト、オーステナイト、スーパーオーステナイト、二本鎖、および析出硬化ステンレス鋼を含む、工具鋼、マルエージング鋼、装甲鋼合金、高強度低合金鋼、摩耗鋼を含むが、これらに限定されない鋼の部類から選択される。さらに、図1を参照すると、金属物品を成形すること14は、曲げ加工、延伸加工、パンチング加工、スタンピング加工、およびロール成形加工から選択される技術を含み得るが、これらに限定されない。別の非限定的実施形態では、金属物品は、延伸材を含む。本明細書に使用されるように、延伸材は、加工品として使用されるか、またはさらに加工されて最終製品になる任意の金属すなわち、金属または金属合金物品である。本開示に従う非限定的実施形態では、延伸材は、インゴット、ビレット、ブルーム、丸鋼、角鋼、押出材、管、パイプ、スラブ、シート、およびプレートから選択される。さらに、本開示に従う別の非限定的実施形態では、金属物品は、金属プレートを含み、誘導加熱される金属プレートの局所領域は、線形領域を含み、金属プレートを成形すること14は、金属プレートの線形領域内の金属プレートを曲げることを含む。本明細書に使用されるように、局所領域は、成形する工程の間、塑性的に変形される金属物品の領域である。局所領域はまた、塑性的に変形される金属物品の領域に直接隣接する1つ以上の領域を含んでもよい。例えば、本開示に従うある特定の非限定的実施形態では、局所領域は、約0.5インチ1.27cmまで、約1インチ2.54cmまで、約2インチ5.04cmまで、約3インチ7.62cmまで、約4インチ10.16cmまで、または塑性的に変形される金属物品の領域から離れてより遠い距離に延在してもよい。例えば、塑性的に変形される領域を誘導加熱することに加えて、この方法がより厚い金属物品上で行われるとき、塑性的に変形される領域に直接隣接する1つ以上の領域を誘導加熱すること、および/または塑性的に変形される金属物品の領域が成形工程の間、成形温度であることをより確実にすることが望ましいことが想定される。本開示に従う方法の非限定的実施形態では、誘導加熱される局所領域は、線形領域である。本明細書に使用されるように、線形領域は、金属プレートまたは他の物品の意図された曲げ線すなわち、曲げの中心線を含む伸長された領域である。線形領域はまた、意図された曲げ線からの距離を延在してもよい。例えば、線形領域は、約0.5インチ1.27cmまで、約1インチ2.54cmまで、約2インチ5.04cmまで、約3インチ7.62cmまで、約4インチ10.16cmまで、または意図された曲げ線の長さの全領域もしくはある領域に沿った意図された曲げ線から離れてより遠い距離に延在してもよい。ある特定の実施形態では、線形領域の境界を画定する意図された曲げ線からの距離は、本明細書での方法を使用して、曲げられるか、または他の方法で成形される、プレートもしくは他の物品の増大する厚さによって増大する。本開示に従う非限定的実施形態では、線形領域または他の局所領域を誘導加熱することは、プレートまたは他の物品の局所領域に隣接して位置付けられる1つ以上の誘導加熱コイルを使用することを含む。図2は、成形困難な金属または金属合金のプレート24の線形領域22を誘導加熱する方法20の本開示に従う非限定的実施形態の概略図である。線形領域22は、図2の線22aによって境界される。図2によって表される非限定的実施形態では、線形領域22は、プレート24の線形領域22の反対面28、29に隣接して位置付けられる2つの誘導コイル26によって誘導加熱される。図2がプレート24の線形領域22を加熱するために利用される2つの誘導コイル26を描写するが、1つの誘導コイル26または2つを超える誘導コイル26が、プレート24の線形領域22を加熱するために利用される可能性がある。したがって、例えば、物品の局所領域を成形温度まで加熱するために金属プレートまたは他の物品の線形領域または他の局所領域の1つまたは両方の反対面に隣接する1つ以上の誘導コイルの位置決めをすることは、本開示の範囲内である。金属物品の局所領域に対する誘導コイルの数および位置決めに関する前述の議論は、本開示に従う方法において使用することができる局所領域の任意の形状に適用されることが理解される。本明細書での目的のために、例えばプレート24等の金属または金属合金物品に直接隣接して位置付けられる、例えば誘導コイル26等の誘導コイルの配置を使用する誘導加熱は、本明細書で直接的誘導加熱と言及される。直接的誘導加熱では、1つ以上の誘導コイルまたは他の誘導加熱デバイスが、金属物品の局所領域内に電流を誘導し、それによって、局所領域の温度を上昇させる。電流が誘導され、それによって金属物体の領域を加熱し、誘導加熱された金属物体から金属物品へ、熱伝導を通じて、金属物体が金属物品の局所領域を加熱する、間接的誘導加熱と、直接的誘導加熱は、対比されうる。したがって、直接的誘導加熱では、誘導加熱デバイスは、介在する金属または金属合金物体を誘導加熱することに依存せず、曲げられるか、または他の方法で成形される、金属もしくは金属合金物品を誘導加熱する。誘導加熱は、電磁誘導によって金属または金属合金物体等の導電性物体を加熱するために使用される技術であり、高周波交流電流が電磁石および誘導コイルを通過する。誘導コイルは、金属物体に隣接して位置付けられ、コイル内の電流は、物体内に渦電流を発生させる。金属物体内の電気抵抗は、物体のジュール加熱をもたらす。特定の金属または金属合金物体を誘導加熱するために使用される必要がある交流電流の周波数は、物体のサイズ、金属または金属合金の組成、加熱される誘導コイルと物体との間の特定の結合、および誘導される渦電流の浸透の深さに依存する。本開示の非限定的実施形態では、成形困難な金属材料を含む物品の線形領域または他の局所領域を加熱するために使用される誘導加熱デバイスは、金属物品を効率的かつ適切に加熱するために特別に調節される交流電流周波数を使用する。誘導加熱は、当業者にとって公知であり、この技術を行うための原則および様式のさらなる説明は、本開示に不要であると考えられる。本開示に従うある特定の非限定的実施形態では、成形または曲げ温度は、成形困難な金属または金属合金の融解温度0.2Tmの約0.2倍の範囲内で、成形困難な金属または金属合金の融解温度0.5Tmの最大約0.5倍までの範囲内である。したがって、比較的低温の利用を考慮すると、本開示に従う非限定的実施形態の態様は、実施形態が温間成形方法であるとみなされてもよい。たとえばチタン合金、ニッケル基合金、および特殊鋼等の、しかしこれらに限定されない成形困難な金属材料を、成形中に、材料を破壊することなく、材料の融解温度より大幅に低い温度で曲げるか、または他の方法で成形することができ、成形した後、塑性的に変形された領域は、例えば、曲げまたは他の成形する工程から生じる、大規模の表面亀裂および微小の表面亀裂の形態で線状欠陥磁粉模様等の表面欠陥が完全にまたは大幅にないことが本発明者にとって想定外かつ驚きであった。この方法がチタン合金物品上で行われる本開示に従う非限定的実施形態では、成形または曲げ温度範囲は、750°F398.9°C~850°F454.4°Cの成形または曲げ温度範囲内であるか、または800°F426.7°C~850°F454.4°Cの成形または曲げ温度範囲内であってもよい。非限定的な一実施形態に従うと、チタン合金物品の成形または曲げ温度は、約800°F426.7°Cであり、別の非限定的実施形態では、チタン合金物品の成形または曲げ温度は、約850°F454.4°Cである。ある特定の非限定的実施形態に従って、曲げられるか、または他の方法で塑性的に変形される金属物品が、Ti-4AI-2.5V-1.5Fe-0.25O2合金UNSR54250からなるか、またはそれを含むとき、成形もしくは曲げ温度範囲は、728°F~874°F387°C~468°Cであってもよい。金属物品がチタン合金からなるか、またはそれを含む本開示に従う他の非限定的実施形態では、成形もしくは曲げ温度範囲は、チタン合金のβ-トランザス温度Τβ未満の約1000°F555.6°C~チタン合金のβ-トランザス温度未満の約700°F388.9°C、すなわちΤβ-1000°F~Τβ-700°FΤβ-555.6°C~Τβ-388.9°Cの温度範囲内であってもよい。チタン合金を成形するための最も平凡な加工は、1000°F537.8°Cを超える温度を使用する。これらの熱間成形温度では、チタン合金の表面は、酸化する場合があり、α-相を成形する。α-相は、チタンおよびその合金が加熱された空気または酸素にさらされるとき、結果として生じる酸素富化位相である。α-相が脆弱であり、合金内に疲労亀裂を引き起こす傾向があるため、通常はその後の加工工程において除去される。本明細書に開示の成形方法の様々な非限定的実施形態において使用される成形温度でα-相がほとんどまたは全く成形しない。さらに、約1000°F537.8°Cを超えると、チタン合金の機械的特性が変化する場合がある。例えば、高靭性等の装甲適用のチタン合金に要求される弾道特性は、高成形温度でのチタン合金の熱機械的加工で損なわれる場合がある。そのような場合、加熱成形の後の熱処理が、合金の所望の機械的特性を回復するために必要とされる場合がある。一部の成形困難な金属材料に対しては、成形後の熱処理を使用して所望の機械的特性を回復することが不可能な場合がある。本発明者は、チタン合金および他の金属合金を本明細書に開示の非限定的実施形態に使用される比較的低い成形温度にさらすことは、合金の重要な機械的特性に重大な影響を及ぼさないことに気が付いた。示されるように、特定の重要な機械的特性は、弾道装甲および/または他の適用のために必要とされるものであってもよい。チタン合金が曲げられ、あるいは成形される、本開示に従う方法のある特定の非限定的実施形態では、曲げまたは成形温度が低下するにつれて、より狭い半径に成形または曲げる能力およびこの方法の再現性の両方が低下する。例えば、曲げまたは成形温度が低下するにつれて、曲げられるか、または他の方法で成形されたプレートもしくは他の物品のはね返りがより高い発生率で生じる。当技術分野で周知のように、例えば、プレートが曲げられた後、それが曲げられた状態より曲げられたプレートがより大きな曲げ半径に戻るとき、はね返りが生じる。さらに、使用される曲げ温度が低下するにつれて、微小の亀裂が曲げ線内で生じる危険性が増大する。したがって、チタン合金物品の曲げまたは他の成形方法の本開示に従う非限定的実施形態では、曲げまたは他の成形温度の下限は、約750°F398.9°Cである。チタン合金物品の曲げまたは他の成形方法の本開示に従う別の非限定的実施形態では、曲げまたは他の成形温度の下限は、約700°F371.1°Cである。さらに、チタン合金物品の曲げまたは他の成形方法の本開示に従う別の非限定的実施形態では、曲げまたは他の成形温度の下限は、約700°F371.1°C~約900°F482.2°Cの成形温度範囲内である。概して、チタン合金、ニッケル基合金、および特殊鋼例えば、ステンレス鋼、高強度低合金鋼HSLA、装甲鋼合金等等の、しかしこれらに限定されない成形困難な金属材料を含む、金属および金属合金の曲げまたは他の成形方法の本開示に従う様々な非限定的実施形態では、成形温度範囲の下限は、約0.2Tmである。また、概して、チタン合金、ニッケル基合金、および特殊鋼例えば、ステンレス鋼、高強度低合金鋼HSLA、装甲鋼合金等等の、しかしこれらに限定されない成形困難な金属材料を含む、金属および金属合金の曲げまたは他の成形方法の本開示に従う様々な非限定的実施形態では、成形温度範囲は、約0.2Tm~約0.5Tmである。成形困難な金属材料を成形または曲げるための温間成形方法の進行中、本発明者は、プレート全体が、本明細書に開示されるように炉内で曲げ温度まで加熱され、プレートが曲げ温度範囲外に冷める前にプレートが炉からプレスブレーキに移動するとき、成功裏に曲げられることができたことを認めた。しかし、プレート全体を加熱できる炉は、比較的大きなものである必要があり、そしてプレート全体を均一温度まで加熱することは多大な時間がかかる可能性があるため、生産量を減少させ、炉から成形設備への加工を複雑にする。本開示に従う実施形態では、金属物品の線形領域または他の局所領域の局所誘導加熱は、比較的速やかに達成されうる。ある特定の非限定的実施形態では、線形領域または他の局所領域を誘導加熱することは、例えば、5~10秒、1分以下、2分以下、20分以下、30分以下、または60分以下で達成される。ある特定の非限定的実施形態に可能な他の誘導加熱時間は、約3分~約20分であってもよい。加熱時間は、冷点が加熱される線形領域または他の局所領域に存在しないことをより確実にするために延長されてもよい。本明細書に使用されるように、冷点は、所望の曲げまたは他の成形温度より低い、線形領域または局所領域内の領域であり、曲げまたは他の成形温度範囲外である。より厚い金属プレートおよび他のより厚い金属物品は、所望の成形温度に達するためにより長い加熱時間を必要としてもよい。しかし、本開示に従うある特定の非限定的実施形態では、1つ以上の誘導コイルが塑性的に変形されるべきである金属または金属合金と結合およびそれを加熱するために適切に調整され、誘導コイルがプレートまたは他の物品の線形領域または他の局所領域に対して適切に位置付けられる場合、局所領域は、30秒以下で、冷点を伴わずに所望の成形温度まで加熱されることができる。非限定的実施形態では、厚さ1インチ18インチ×120インチのチタン合金プレートの線形領域は、冷点を伴わずに、10分以内に約850°F454.4°Cの均一曲げ温度まで直接的に誘導加熱されることができる。図1を再び参照すると、成形困難な金属プレートまたは他の物品を誘導加熱した後、物品は、成形装置に移動させられる。図2に描写される非限定的実施形態では、例えば、プレート24の線形領域22は、曲げ温度範囲内の曲げ温度まで誘導コイル26によって急速に誘導加熱され、プレート24は次に、成形装置図示せず上の所望の曲げ半径まで曲げられる。本開示に従う非限定的実施形態では、曲げまたは成形は、プレスブレーキまたは他の成形装置上で達成される。成形装置は、局所領域の温度が成形温度範囲下の温度まで冷却する前に、金属プレートまたは他の物品の誘導加熱される線形領域または他の局所領域を曲げるか、または他の方法で成形することができることをより確実にするために誘導加熱装置の近くに位置されてもよい。図2に概略的に図示される非限定的実施形態は、プレート24が曲げ温度まで加熱された後のそれの曲げを含むが、加熱された物品を塑性的に変形するための他の成形加工が本明細書に開示の実施形態の範囲内であることを認識されるであろう。例えば、そのような成形加工としては、延伸加工、パンチング加工、スタンピング加工、ロール成形加工、および同様の成形加工が挙げられるが、これらに限定されない。また、本明細書に説明されるある特定の実施形態は、線形領域または他の局所領域を誘導加熱することおよび加熱される物品を曲げることを含むが、本発明はそのような構成に限定されないことを理解されるであろう。例えば、スタンピングまたはコイニング加工に関する本開示に従う非限定的実施形態は、スタンピングまたはコイニング操作において塑性的に変形される金属物品の局所領域を直接的におよび/または間接的に誘導加熱することを含む。本開示内に包含される金属物品の局所領域の誘導加熱の他の構成は、他の成形加工に特有であってよく、本開示を考察する当業者は、不必要な実験をすることなく、そのような適用のために本明細書での方法を適合させてもよい。本開示による温間成形のある特定の非限定的実施形態を使用して成形されうるチタン合金としては、ニアα型チタン合金、αβ型チタン合金、ならびに、例えばニアβ型および準安定β型チタン合金を含むβ型チタン合金が挙げられるが、これらに限定されない。ある特定の非限定的実施形態では、本開示に従う温間成形方法を使用して曲げるか、または他の方法で成形することができるチタン合金としては、ASTMグレード5、6、12、19、20、21、23、24、25、29、32、35、36、および38のチタン合金が挙げられるが、これらに限定されない。ある特定の非限定的実施形態では、グレード38のチタン合金UNSR54250の物品の局所領域は、本明細書での温間成形方法の実施形態によって誘導加熱され、かつ曲げられるか、または他の方法で成形される。さらに、別の非限定的実施形態では、Ti-6-4合金およびTi-6AI-4V合金とも呼ばれる、グレード5のチタン合金UNSR56400の物品の局所領域は、本明細書に開示の実施形態によって誘導加熱され、かつ温間で曲げられるか、または他の方法で温間成形される。さらに、別の非限定的実施形態では、総合金重量に基づく重量パーセントで4.5のアルミニウム、2のモリブデン、1.6のバナジウム、0.5の鉄、0.3のシリコンならびに平衡チタンおよび偶発的な不純物を名目的に含む、グレード35のチタン合金UNSR56340の局所領域は、本明細書に開示の実施形態によって誘導加熱され、そして温間で曲げられるか、または他の方法で温間成形される。本開示の非限定的な態様に従って、本開示に従う温間成形方法は、高硬度特殊鋼からなる金属物品の線形領域または他の局所領域を成形温度まで誘導加熱すること、および線形領域または他の局所領域を塑性的に変形することにより高硬度特殊鋼を曲げることまたは他の方法で成形することを含む。本開示の非限定的実施形態に従って、高硬度特殊鋼装甲である高硬度特殊鋼は、本明細書での方法によって加工される。ある特定の非限定的実施形態に従って、本明細書での方法によって加工される高硬度特殊鋼は、400BHN鋼装甲、500BHN鋼装甲合金、600BHN鋼装甲合金、700BHN鋼装甲、および高強度低合金鋼からなる群から選択される。装甲鋼合金は、概して、以下のように硬度によって分類されるか、または特定されることができる:MIL-A-12560Hのもとで硬度範囲212~388BHNブリネル硬度数の均質圧延装甲RHA合金、MIL-DTL-46100Eのもとで硬度範囲477~535BHNの高硬度装甲HHA合金、MIL-DTL-32332のもとで最低硬度570BHNの超高硬度装甲UHH。ある特定の非限定的実施形態に従って、本明細書での方法によって加工される装甲鋼合金としては、RHA、HHA、およびUHH合金が挙げられるが、これらに限定されない。非限定的実施形態では、RHA合金、HHA合金、およびUHH合金のうちの1つを含む装甲鋼合金のプレートまたは他の物品の局所領域は、本明細書に開示の実施形態によって誘導加熱され、そして温間で曲げられるか、または他の方法で成形される。別の非限定的実施形態では、500BHN鋼装甲合金のプレートまたは他の物品の局所領域は、本明細書に開示の実施形態によって誘導加熱され、そして温間で曲げられるか、または他の方法で成形される。本開示によって加工されうる500BHN鋼装甲合金の非限定的な一例は、ATIDefense,Washington,PA,anAlleghenyTechnologiesIncorporatedの市場部門チームから入手可能な、ATI500-MIL登録商標の高硬度特殊鋼装甲合金である。さらに、別の非限定的実施形態では、600BHN鋼装甲合金のプレートまたは他の物品の局所領域は、本明細書に開示の実施形態によって誘導加熱され、そして温間で曲げられるか、または他の方法で成形される。本開示によって加工されうる600BHN鋼装甲合金の非限定的な例は、ATIDefenseから入手可能な600-MIL登録商標の高硬度特殊鋼装甲である。物品の厚さが増大するにつれて、金属および金属合金物品の曲げまたは他の成形がますます困難になることが認識されている。上述されたように、本発明者は、驚くべきことに、成形困難な金属材料のプレートを、局所領域内で比較的低い成形温度まで誘導加熱し、そして微小の亀裂等の曲げ表面欠陥の形成をもたらすことなく曲げるか、または他の方法で成形することができることを見出した。非限定的実施形態では、本明細書での方法によって加工される金属もしくは金属合金プレートまたは他の物品は、少なくとも厚さ0.125インチ3.175mmである。別の非限定的実施形態では、本明細書での方法を使用して加工される金属もしくは金属合金プレートまたは他の物品は、少なくとも厚さ0.1875インチ4.763mmである。本明細書に開示の非限定的実施形態に従って曲げるか、または他の方法で成形することができるプレートもしくは他の物品の厚さは、最大約2インチ5.08cm、または場合によっては、最大約1インチ2.54cmであり、この方法で塑性的に変形されるべきである領域内の厚さである。チタン合金プレートを曲げるか、または他の方法で成形するための本開示に従う方法の非限定的実施形態に従って、1000トン~1500トン8.896MN~13.34MNの能力を有するブレーキプレスまたは他の成形設備は、厚さ1.5インチ3.81cmのプレートを曲げるのに十分である。本明細書での温間成形方法の実施形態に従って曲げるか、または他の方法で成形することができるプレートの厚さは、使用されたブレーキプレスまたは他の成形設備の能力によってのみ制限されると考えられる。金属および金属合金シート、すなわち0.1875インチ4.763mm未満の厚さを有する製品を曲げることまたは他の成形することはまた、本明細書に開示の実施形態の範囲内である。本明細書での方法で使用される成形温度、例えば、0.2Tm~0.5Tmの温度範囲内の成形温度は比較的低いため、誘導加熱される金属または金属合金物品の線形領域または他の局所領域のある特定の機械的特性は、曲げまたは他の成形工程後、実質的に変化されない。本明細書に使用されるように、特性が初期値から変化しないもしくは10以下、または場合によっては5以下変化する場合、機械的特性は、実質的に変化しない。チタン合金、ニッケル基合金、および特殊鋼例えば、ステンレス鋼、高強度低合金鋼HSLA、装甲鋼合金等等の、しかしこれらに限定されない成形困難な金属材料が、本開示のある特定の非限定的実施形態によって、比較的低い温度まで局所的誘導加熱され、そして狭い半径まで曲げられることができることは、本発明者にとって特に驚きであった。例えば、チタン合金プレート、ニッケル基合金プレート、および特殊鋼プレートから選択される金属物品の線形領域を誘導加熱することおよび金属物品を曲げることを含む本明細書での非限定的実施形態に従って、この形態では、少なくとも6tの曲げ半径まで曲げられる。本明細書に使用されるように、曲げ半径は、破断、表面亀裂を生じる、または曲げ領域内の金属物品の機械的特性を著しく低下させることなく、プレートまたは他の金属物品が曲げられることができる、湾曲内側で測定される半径である。曲げ半径の値は、プレートまたは他の物品の厚さtに対して定められる。例えば、1tの半径まで曲げられたプレートは、プレートの厚さに等しい、曲げ湾曲の内側で測定される半径を有する曲げを含む。チタン合金プレート、ニッケル基合金プレート、および特殊鋼プレートから選択される金属物品の線形領域を誘導加熱することおよび金属物品を曲げることを含む他の非限定的実施形態では、物品は、少なくとも4t、または少なくとも2tの半径まで曲げられる。さらに、チタン合金プレート、ニッケル基合金プレート、および特殊鋼プレートから選択される金属物品の線形領域を誘導加熱することおよび金属物品を曲げることを含む別の非限定的実施形態では、物品は、少なくとも1tの半径まで曲げられる。本開示の非限定的な態様は、金属プレートまたは他の物品の線形領域または他の局所領域を加熱する間接的誘導加熱、および金属物品を温間成形するために成形工程を使用する。図3は、チタン合金、ニッケル基合金、および特殊鋼例えば、ステンレス鋼、高強度低合金鋼HSLA、装甲鋼等等の、例えば、成形困難な金属材料のプレートまたは他の物品を曲げるか、または他の方法で成形するための方法30の本開示に従う非限定的実施形態のフロー図である。図4は、本開示に従う非限定的実施形態に使用された材料および設備の構成40の概略図であり、間接的誘導加熱が金属物品を温間成形するために金属プレートまたは他の物品の線形領域または他の局所領域を間接的に加熱するために使用される。図3および4の方法30ならびに構成40をそれぞれ参照すると、金属物品を温間成形するための間接的誘導加熱の非限定的実施形態は、鉄合金表面44上に金属物品42を配置すること32を含む。非限定的実施形態では、金属物品42が成形困難な金属材料を含む。鉄合金表面44上に金属物品42を配置した後、金属物品42の局所領域48線48aによって概略的に境界されると接触する鉄合金表面44の局所領域46は、所定の温度まで誘導加熱される34。鉄合金表面44を誘導加熱することは、金属物品42の局所領域48を成形温度範囲内の成形温度まで伝導加熱する。非限定的実施形態では、鉄合金表面44の局所領域46が加熱される所定温度は、金属物品42の成形温度である。別の非限定的実施形態では、鉄合金表面44の局所領域46が加熱される所定温度は、金属物品42の成形温度範囲内の成形温度である。さらに、別の非限定的実施形態では、鉄合金表面44の局所領域46が加熱される所定温度は、金属物品42の成形温度より高い。しかし、好ましくは、金属物品42の局所領域48が伝導加熱される温度は、金属物品42の成形温度範囲の上限を超えない。さらに、図4に図示されるように、構成40では、鉄合金表面44の局所領域46を誘導加熱することは、誘導加熱されるべきである鉄合金表面44の局所領域46の対向側面52上に位置付けられる1つ以上の誘導コイル50を利用してもよい。図4は、1つの誘導コイル50が鉄合金表面44の局所領域46を加熱する構成を描写するが、複数の誘導コイルが鉄合金表面44の局所領域46を加熱するために使用されることができることを理解されるであろう。図4の非限定的実施形態に描写されるように、誘導コイルの可能な数および局所領域を加熱する位置に関する上述は、本開示の範囲内の様々な種類の温間成形操作に使用される場合がある他の局所領域形状についても同様に適用されることも理解されるであろう。間接的誘導加熱を使用する本開示に従う非限定的実施形態では、金属物品42の局所領域48が鉄合金表面44の局所領域46によって成形温度範囲内の成形温度まで伝導加熱されるとき、次に、金属物品42は、金属物品42の局所領域48内の金属物品42を塑性的に変形することによって曲げられるか、または他の方法で成形される14。本開示に従う非限定的実施形態では、本明細書に開示の間接的誘導加熱方法は、チタン合金、ニッケル基合金、および特殊鋼例えば、ステンレス鋼、高強度低合金鋼HSLA、装甲鋼等等の、しかしこれらに限定されない成形困難な金属材料を含む金属物品を曲げ、および他の方法で成形するために使用されてもよい。また、本開示に従う非限定的実施形態では、本明細書に開示の間接的誘導加熱方法は、金属物品の局所領域を、金属物品を含む金属または金属合金の融解温度の0.2~0.5倍の成形温度範囲内の成形温度まで加熱する。本開示に従う別の非限定的実施形態では、本明細書に開示の間接的誘導加熱方法は、金属物品の局所領域を、金属物品を含む金属または金属合金の融解温度の0.24~0.30倍の成形温度範囲内の成形温度まで加熱する。本明細書に開示の方法のある特定の非限定的実施形態では、図3および4に特に参照して、成形すること36は、曲げ加工、延伸加工、パンチング加工、スタンピング加工、およびロール成形加工等の、しかしこれらに限定されない加工を含む。別の非限定的実施形態では、金属物品42は、例えば、インゴット、ビレット、ブルーム、丸鋼、角鋼、押出材、管、パイプ、スラブ、シート、およびプレート等の延伸材からなるか、またはそれらを含む。さらに、別の非限定的実施形態では、金属物品42は、金属合金プレートであり、金属合金プレートの局所領域は、線形領域であり、成形すること36は、金属合金プレートの線形領域内の金属合金プレートを曲げることを含む。さらに、図4を参照すると、非限定的実施形態では、金属物品42の局所領域48は、成形工程36の間、塑性的に変形される金属材料に直接隣接する金属材料の領域を含む。非限定的実施形態では、局所領域48は、約0.5インチ1.27cmまで、約1インチ2.54cmまで、約2インチ5.04cmまで、約3インチ7.62cmまで、約4インチ10.16cmまで、または成形工程36の間、塑性的に変形される物品42の金属材料から離れてより遠い距離まで延在する金属材料の領域を含む。より厚い製品形態を成形するために、局所領域の範囲は、成形する間に塑性変形を経る金属材料の領域が所望の曲げ温度または他の成形温度であることを確実にするために増大されてもよいことが想定されている。間接的誘導加熱に関する本開示に従う非限定的実施形態では、金属物品42の局所領域48は、線形領域である。間接的誘導加熱を使用するある特定の非限定的実施形態では、線形領域は、プレートまたは曲げられるべきである他の金属物品の曲げ線を含み、取り囲む領域であり、線形領域は、約0.5インチ1.27cmまで、約1インチ2.54cmまで、約2インチ5.04cmまで、約3インチ7.62cmまで、約4インチ10.16cmまで、または曲げ線の全部分もしくはある部分に沿って曲げ線のうちの1つまたは両側面上により遠い距離まで延在してもよい。より厚いプレートを曲げるために、線形領域の範囲が増大されてもよいことが想定されている。金属物品42を温間成形するための間接的誘導加熱を使用する非限定的実施形態では、金属物品42は、チタン合金を含む。ある特定の非限定的実施形態では、チタン合金は、ASTMグレード5、6、12、19、20、21、23、24、25、29、32、35、36、および38のチタン合金から選択される。金属物品42を温間成形するための間接的誘導加熱を使用する別の非限定的実施形態では、金属物品は、高硬度特殊鋼を含む。非限定的実施形態では、金属物品42は、400BHN鋼装甲合金、500BHN鋼装甲合金、600BHN鋼装甲合金、700BHN鋼装甲合金、高強度低合金鋼、RHA合金、HHA合金、およびUHH合金から選択される材料を含む。図4に特に参照して、本開示に従う非限定的態様は、プレート42の構成内である金属物品を曲げるための間接的誘導加熱を使用することを含む。非限定的実施形態では、プレートの局所領域48は、線形領域を含み、プレートを成形すること36は、線形領域内のプレートを曲げることを含む。非限定的実施形態では、金属物品42は、少なくとも0.125インチ3.175mmの厚さを有する。他の非限定的実施形態では、金属物品42は、少なくとも0.1875インチ4.763mmの厚さを有する。プレート42が含まれる金属材料がTi-4AI-2.5V-1.5Fe-0.25O2チタン合金UNS54250であるとき、非限定的実施形態では、成形温度範囲は、728°F~874°F387°C~468°Cである。別の非限定的実施形態では、金属材料がチタン合金であるとき、成形温度範囲は、700°F~900°Fである。非限定的実施形態では、金属物品42の局所領域48は、成形36の後、少なくとも1tの曲げ半径を有してもよい。他の非限定的実施形態では、金属物品42の局所領域48は、成形36の後、少なくとも6t、少なくとも4t、または少なくとも2tの曲げ半径を有してもよい。ある特定の非限定的実施形態では、金属物品は、延伸材である。別の非限定的実施形態では、金属物品42は、インゴット、ビレット、ブルーム、丸鋼、角鋼、押出材、管、パイプ、スラブ、シート、およびプレートのうちの1つである。本開示の非限定的態様は、局所的間接的誘導加熱を使用して金属プレートを曲げるための方法に関する。金属プレートが金属物品の実施形態であるため、さらに、図3および4に対して参照がなされる。金属プレート42を曲げるための方法30および構成40は、鉄合金表面44上に金属および金属合金から選択される材料を含む金属プレート42を配置すること32と、金属プレート42の線形領域48と接触する鉄合金表面44の線表面領域46を所定の温度まで誘導加熱し、それによって、プレート42の線形領域48を曲げ温度範囲内の曲げ温度まで伝導加熱すること34と、線形領域48内のプレート42を曲げること36とを含む。曲げることは、成形の一実施形態である。したがって、金属物品を温間成形するための局所的間接的誘導加熱に有用である本明細書に記載された条件のすべてが金属プレートを温間成形するための局所的間接的誘導加熱の非限定的実施形態に同様に適用されることを理解されるであろう。さらに、金属プレートは、様々な非限定的実施形態および他の方法で本明細書に特有に開示された金属材料のいずれかを含んでよく、プレートは、本明細書に説明された局所的間接的誘導加熱の様々な非限定的実施形態によって加工されてもよい。非限定的実施形態では、金属プレート42は、少なくとも0.125インチ3.175mmの厚さを有する。別の非限定的実施形態では、この金属プレートは、少なくとも0.1875インチ4.763mmの厚さを有する。本開示の一非限定的態様は、金属および金属合金から選択される金属材料を含む物品の間接的局所的誘導加熱のための装置に関する。図5を参照すると、非限定的実施形態では、装置60は、鉄合金表面64を含む支持体62および少なくとも1つの誘導加熱デバイス66を備える。この少なくとも1つの誘導加熱デバイス66は、鉄合金表面の局所領域67線67aによって境界されるを誘導加熱するように適合および位置付けられる。図5が鉄合金表面64の局所領域67を加熱するために利用される1つの誘導加熱デバイス66を描写するが、複数の誘導加熱デバイス66が、鉄合金表面64の局所領域67を加熱するために使用されることができることを理解されるであろう。また、図5が略線形構成を有する局所領域67を誘導加熱するための装置を描写するが、本開示の範囲が他の幾何学的形状および/または配向を有する局所領域を誘導加熱するための誘導コイルの数、形状、および/または位置を変更することも含み、それらは様々な種類の成形操作に有用でありうることを理解されるであろう。非限定的実施形態では、誘導加熱される鉄合金表面の局所領域は、鉄合金表面上に位置付けられる金属および金属合金から選択される材料を含む金属物品の局所領域を所定の温度まで伝導加熱するように適合される。例えば、金属プレートまたは他の金属物品を曲げること等の成形作業では、少なくとも1つの誘導加熱デバイス66は、鉄合金表面64の局所領域67を所定の温度まで誘導加熱するように活性化される。非限定的実施形態では、所定の温度は、曲げられるべきである金属もしくは金属合金または他の物品の曲げ温度である。曲げられる金属または金属合金物品図示せずは、鉄合金表面64と接触して配置される。誘導加熱される鉄合金表面の局所領域67と接触する金属または金属合金プレートの局所領域は、非限定的実施形態では、金属または金属合金プレートが曲げられるときになるべきである温度である、所定の温度まで伝導加熱される。非限定的実施形態では、鉄合金表面64および支持体62は、同様の鉄合金を含む。別の非限定的実施形態では、鉄合金表面64および支持体62は、一体であり、鉄合金表面62は、支持体62の表面である。一非限定的実施形態では、支持体62は、鉄合金シートおよび鉄合金プレートのうちの少なくとも1つを含む。ある特定の非限定的実施形態では、鉄合金表面は、炭素鋼、鋼合金、およびステンレス鋼から選択される材料を含む。他の非限定的実施形態では、鉄合金表面64は、支持体62の表面であり、表面64および支持体62は、炭素鋼、鋼合金、フェライト系ステンレス鋼合金のうちの少なくとも1つから構成される。本開示に従う非限定的実施形態では、誘導加熱デバイス66のうちの1つ以上は、1つ以上の誘導コイルを備える。別の非限定的実施形態では、1つ以上の誘導加熱デバイス66は、鉄合金表面の特定の材料と結合する周波数に合わせられる。例えば、鉄合金表面64は、鋼合金から構成され、誘導コイルの交流磁場の周波数は、鋼合金を最適に加熱するように調整される。特定の材料を加熱するための誘導コイルの調整は、当業者に既知であり、ここでそれ以上に詳細に述べる必要はない。別の非限定的実施形態では、この少なくとも1つの誘導加熱デバイスは、鉄合金表面64と反対側に位置付けられ、鉄合金表面64の線形領域を誘導加熱するように適合される。ある特定の非限定的実施形態では、装置60は、脚68を含む誘導加熱テーブルの形態であってもよい。さらに、任意に、この装置は、局所領域69内に熱をより収容し、かつ水冷式誘導コイル66を絶縁するために、局所領域67から離れた範囲内に絶縁体69を含んでもよい。本開示の一非限定的態様は、金属プレートまたは他の金属物品の局所領域の直接的誘導加熱のための装置に関する。図6を参照すると、非限定的実施形態では、装置70は、支持体表面72を含む支持体71および少なくとも1つ誘導加熱デバイス73を備える。支持体71および支持体表面72は、少なくとも1つ誘導加熱デバイス73によって誘導加熱されない1つ以上の材料から構成される。例えば、支持体71および支持体表面72は、導電性ではない1つ以上の材料から構成されてよく、したがって、誘導を使用して加熱されることができない。非限定的実施形態では、支持体71および支持体表面72は、耐熱材料を含む。本明細書に使用されるように、耐熱材料という用語は、例えば、1,000°F538°Cを超える温度などの高温に耐えることを可能にする、化学的かつ物理的特性を有する非金属材料を参照する。支持体71および支持体表面72を製造することにおいて使用されてもよい耐熱材料としては、酸化アルミニウム、酸化シリコン、アルミノケイ酸塩、酸化マグネシウム、酸化ジルコニウム、酸化カルシウム、炭化ケイ素、耐火粘土、耐火レンガ、マグネサイト鉱石、ドロマイト鉱石、クロム鉱石、およびこれらの組み合わせが挙げられるが、これらに限定されない。非限定的実施形態では、支持体71および支持体表面72は、同様の耐熱材料を含む。しかし、支持体71および支持体表面72は、異なる耐熱材料または他の好適な材料を含んでもよいことを理解されるであろう。少なくとも1つ誘導加熱デバイス73は、支持体71の支持体表面72上に位置付けられる金属物品75の局所領域74線74aによって境界されるを誘導的に加熱するように位置付けおよび適合される。金属物品75は、装置70の要素ではなく、装置70の機能をより良く図示するために図6に含まれることを理解されている。図6が支持体表面72の上に配設される金属物品75の局所領域74を加熱するための1つの誘導加熱デバイス73を描写するが、複数の誘導加熱デバイス73が支持体表面72の上に位置付けられる金属物品75の局所領域74を加熱するために利用されることができることを理解されるであろう。さらに、図6の非限定的実施形態は、支持体71の下に位置付けられる誘導コイル73を描写するが、別の非限定的実施形態では、少なくとも1つの誘導コイルまたは他の誘導加熱デバイス73は、支持体内に組み込まれてもよい。図6が略線形構成を有する局所領域74の直接的誘導加熱のための装置を描写するが、本開示の範囲が他の幾何学的形状および/または配向を有する局所領域を直接的に誘導加熱するための誘導コイルの数、形状、および/または位置を変更することも含み、それらが様々な種類の成形操作に有用でありうることを理解されるであろう。例えば、金属プレートまたは他の金属物品を曲げる等の成形作業では、装置70の少なくとも1つ誘導加熱デバイス73は、金属物品75の局所領域74を所定の温度まで直接的に誘導加熱するように活性化される。金属物品75が金属プレートであり、成形作業が曲げる作業である、非限定的実施形態では、所定の温度は、曲げ温度範囲内の金属プレート75の曲げ温度である。誘導加熱デバイス73が1つ以上の冷式誘導コイルである、ある特定の非限定的実施形態では、装置70は、脚76を備える誘導加熱テーブルの形態であってもよい。さらに、任意に、装置は、局所領域74内に熱をより良く収容するために、かつ冷式誘導コイル73を絶縁するために、断熱体77を含んでもよい。本開示に従う直接的かつ間接的局所的誘導加熱の様々な非限定的実施形態に関して、加熱される局所領域に対しての誘導コイルの位置決めは、加熱されている局所領域内の温度分布に影響を及ぼすことを理解されるであろう。図7aおよび7bは、金属物品の局所領域を加熱するための直接的誘導加熱装置70および間接的誘導加熱装置60のための支持体62、71の非限定的実施形態の概略図である。支持体62、71は、表面64、72および反対側の表面80を含む。装置60、70の非限定的実施形態では、少なくとも1つの誘導コイル66、73は、反対側の表面に隣接して位置付けられてもよい。図7aおよび7bの非限定的実施形態は、6つの誘導コイル66、73の部分を描写し、それぞれのコイル66、73の端部は、電磁石電源に接続される。しかし、図7aおよび7bの描写はまた、反対側の表面に隣接して位置付けられ、かつ蛇行形状を有する、1つの誘導コイルを含む非限定的実施形態を示すと解釈されることができ、コイル66、73の最外部分のみが電磁石電源に接続される。図7aおよび7bに示されるコイルの部分を接続する蛇行誘導コイルの曲げ部分は、それらの図に示されない。図7aおよび7bでは、反対側の表面から少なくとも1つの誘導コイル66、73の距離は、矢印Aによって示される。非限定的実施形態では、距離Aは、約0.5インチ1.27cmである。少なくとも1つの誘導コイル66、73のコイルまたはセクションの間の距離は、矢印Bによって示される。非限定的実施形態では、距離Bは、約3インチ7.62cmである。支持体62、71の厚さは、矢印Cによって示される。非限定的実施形態では、距離Cは、約1インチ2.54cmである。装置60、70の非限定的実施形態では、電磁石電源の周波数および電力は、間接的誘導加熱装置60内の鉄合金表面64の局所領域67、または直接的誘導加熱装置70内の特定の金属物品75の局所領域74を効果的に加熱するように選択される。チタンおよびチタン合金を加熱するための直接的誘導加熱装置の非限定的実施形態では、電磁石電源は、約6KAで150KWかつ1KHzで操作されてもよい。次に図8を参照すると、本開示の別の非限定的態様は、金属および金属合金から選択される材料を含む金属プレートもしくは他の金属物品を曲げるか、または他の方法で成形するためのシステムに関する。非限定的実施形態では、システムは、例えば、本明細書での様々な非限定的実施形態で説明されたように加熱装置60、70、および加熱装置に近接してまたは隣接して位置付けられ、かつ線形領域または他の局所領域の温度が所望の温度範囲未満に冷却する前に線形領域もしくは他の局所領域に沿ってすなわち、内に金属物品を曲げる、または他の方法で成形するように適合される曲げ装置80または他の成形装置を備える。非限定的実施形態では、加熱装置60、70は、線形領域または局所領域を、曲げ温度内または他の成形温度範囲内の曲げ温度または他の成形温度まで加熱する。非限定的実施形態では、曲げまたは成形装置は、加熱装置に近接して位置付けられ、かつ線形領域もしくは他の局所領域の温度が曲げまたは他の成形温度範囲未満に冷却する前に線形領域もしくは他の局所領域に沿ってすなわち、内に金属物品を曲げるか、または他の方法で成形するように適合される。図9を参照すると、本開示のさらに別の態様は、成形された弾道装甲プレート90を対象とする。非限定的実施形態では、本開示に従う成形された弾道装甲プレート90は、矢印92aおよび92bによって示されるtの厚さを有し、矢印96によって描写されるように、約2tの曲げ半径を有する少なくとも1つの曲げ領域94を含む。本開示に従う非限定的実施形態では、成形された弾道装甲プレート90は、少なくとも0.125インチ3.175mmまたは少なくとも0.1875インチ4.763mmの厚さtを有する。図9が約2tの曲げ半径96を有する2つの曲げ領域94を有する成形された弾道装甲プレート90を描写するが、本開示に従い成形された弾道装甲プレート90の他の非限定的実施形態は、少なくとも1t、少なくとも2t、少なくとも4t、または少なくとも6tの曲げ半径96を有する少なくとも1つの曲げ領域94を有する。別の実施形態では、成形された弾道装甲プレートは、チタン合金、ニッケル基合金、および特殊鋼例えば、ステンレス鋼合金、高強度低合金鋼HSLA、装甲鋼等のうちの1つを含む。本開示に従う別の非限定的実施形態では、弾道装甲プレート90の曲げ領域94は、表面欠陥、線状欠陥磁粉模様、および亀裂を含まない。本開示の別の態様は、本開示の成形された弾道装甲プレート90の実施形態を含む製造品に関する。ある特定の非限定的実施形態に従って、製造品は、モノリス船体、V字型船体、爆発保護用車両下腹部地雷および他の爆発物からの保護のため、および爆発保護用の包囲体のうちの1つの形態で成形された弾道装甲プレート90からなるか、またはそれを含む。本開示に従うある特定の非限定的実施形態を説明する数例が次に続く。実施例1誘導加熱装置は、誘導加熱テーブルの形態で構築された。加熱テーブルの写真が図10に提供される。0.5インチ1.27cmの厚さを有する鋼合金プレートは、支持体および鉄合金表面として使用された。脚は、プレートを支持するために鋼プレートに溶接された。銅誘導コイルは、鋼合金プレートの下面上に位置付けられ、鋼合金プレートの線形領域を加熱し、それによって、鋼合金プレートの鉄合金表面を加熱するように適合された。誘導コイルは、鋼合金プレートの鋼合金等の鉄合金の加熱に好適な周波数を使用してRF電力変圧器によって活性化された。誘導加熱装置は、成形困難な金属材料および他の金属材料を含む金属プレートおよび他の物品の局所領域を伝導加熱するために使用されてもよい。次に、伝導加熱された形態を例えば、本明細書での様々な実施形態と関連して説明されるように曲げるか、または他の方法で成形することができる。実施例21インチ2.54cmの厚さを有するATI425登録商標チタン合金Ti-4AI-2.5V-1.5Fe-0.25O2合金、UNSR54250のプレートは、ATIWahChang,AlbanyOR,anAlleghenyTechnologiesIncorporated会社から入手された。プレートは、従来の延伸実施によって熱間圧延され、延伸焼きなまし状態で受け取られた。プレートは、12インチ×30インチの試料に製材された。実施例1に記載された誘導加熱テーブルは、鉄合金表面の局所的線形領域が800°F428°Cの温度まで誘導加熱されるように構成された。チタン合金プレートの試料は、それぞれの試料の意図された曲げ線が誘導加熱テーブルの加熱された局所領域を超えて位置付けられるように誘導テーブルの上に連続して位置付けられ、それによって、それぞれの試料の局所領域が伝導加熱された。さらに具体的に、意図された曲げ線および直接隣接した領域を含むそれぞれの試料の線形領域は、鉄合金表面との接触を通じて約12分間、800°F428°Cまで伝導加熱された。少しでも大幅な冷却が生じ得る前に、誘導加熱テーブル近くに位置するブレーキプレス上の加熱された曲げ線に沿って、試料が曲げられた。試料は、1t~6tの増大する半径まで曲げられた。図11の写真に曲げられた試料が示される。それぞれの試料の曲げ領域の状態を評価するために、曲げられた試料が検査された。曲げ領域内に表面欠陥、線状欠陥磁粉模様、または亀裂がないことが認められた。実施例3実施例2に使用されるように同様の延伸焼きなまし状態において、1インチ2.54cmの厚さを有するATI425登録商標チタン合金プレートは、ATIWahChangから入手された。プレートの長さおよび幅は、100インチ2.54m×80インチ2.032mであった。プレートは、実施例1に記載された誘導加熱テーブル上に位置付けられ、意図された曲げ線および隣接した領域を含むプレートの線形領域は、約20分間、800°F426°Cまで伝導加熱された。プレートは、プレートの加熱された線形領域が少しでも大幅な冷却を示す前にブレーキプレスに移動させられ、曲げ線に沿って2tの半径まで曲げられた。プレートは、誘導加熱テーブル上に戻って位置付けられ、別の意図された曲げ線を含む異なる線形領域が850°F454.4°Cまで伝導加熱されるように配設された。プレートは次に、ブレーキプレスに移動させられ、少しでも大幅な線形領域の冷却が生じる前に2tの半径まで曲げ線に沿って曲げられた。6つの異なる場所でプレートが2t半径まで曲げられるまで、この手順が繰り返された。6つの曲げ領域で表面欠陥または亀裂が認められなかった。実施例4プレートは、1つ以上の曲げを含むために実施例3に大まかに記載される手順を使用して成形される。プレートは、例えば、Ti-4AI-2.5V-1.5Fe-0.25O2合金、別のチタン合金、または、例えば、500BHN鋼装甲合金、600BHN鋼装甲合金、700BHN鋼装甲合金、高強度低合金鋼、RHA合金、HHA合金、およびUHH合金等の装甲合金から構成されてもよい。成形されたプレートは、装甲または他の車両の車台に溶接される。成形されたプレートは、車両用の弾道装甲プレート下腹部としての機能を果たす。成形されたプレートの形状、配向、および/または組成は、車両の下で爆発させられる爆発物によって生じる爆発エネルギーを消散させるように適合される。実施例5長さ85インチ215.9cm、厚さ1インチ2.54cmのATI425登録商標のチタン合金プレートの局所領域は、本明細書に開示され、かつ図6に描写されるように、直接的局所的誘導加熱装置の非限定的実施形態を使用して直接的に誘導加熱された。誘導加熱装置は、図7に描写されるように、平面に約3インチ7.62cmの間隔で、耐火支持体から約0.5インチ1.27cmに位置付けられる、6つのセクションを有する蛇行形状の誘導コイルを包含した。耐火支持体の厚さは、約1インチ2.54cmであった。誘導コイルは、900秒間、150KW、1KHz、かつ1Aで活性化された。次に、誘導コイルへの電力が切られ、プレートは、空冷することができた。プレートの上部および下部の温度は、加熱域の中心線からの距離の関数として、局所的誘導加熱の900秒後、および空冷の60秒後に測定された。図12は、60秒間、加熱後および冷却後、プレートの上部および下部の測定された温度のプロットを含有する。加熱域の中心領域内のプレートの上部および下部の温度は、誘導加熱の900秒後、約1200°F648.9°C~約900°F482°Cの幅があり、加熱域は、曲げられるべきであったプレート領域の中心線のそれぞれの側面上に約11インチ27.94cm延在した。約60秒間、周囲空気で冷却後、加熱域の中心領域内の温度は、約900°F482°C~約1000°F537.8°Cの範囲内であり、プレートが曲げられるか、または他の方法で成形され得る温度範囲内であった。本記載が、本発明の明瞭な理解に関する発明の態様を説明することを理解されるであろう。当業者には明らかであり、したがって本発明のより良い理解を促進しないある特定の態様は、本記載を簡略化するために提示されていない。本発明の限定された数の実施形態のみが本明細書に必然的に記載されるが、前述の記載を考慮することにより、本発明の多くの変更および変形が使用されてもよいことを当業者は理解するであろう。本発明のすべてのそのような変形および変更は、前述の記載および下記の特許請求の範囲によって扱われるものである。"